(57)【特許請求の範囲】
【請求項１】
（Ａ）平均重合度が３から１０のポリグリセリンを５０〜９４質量％と、（Ｂ）増粘剤を２〜２０質量％含有し、かつ前記（Ａ）、（Ｂ）成分の質量比（Ａ）／（Ｂ）が４〜４５であり、漂白成分を含まない歯牙白色化組成物と、この組成物を保持した状態で歯に脱着可能に装着される適用用具とを備えたことを特徴とする歯牙美白用セット。
【請求項２】
（Ｂ）成分が、キサンタンガム、カルボキシビニルポリマー、ポリビニルピロリドンから選ばれる１種類以上である請求項１記載の歯牙美白用セット。
【請求項３】
歯牙白色化組成物が、更に、水不溶性アクリル酸共重合体、カチオン化セルロース、シェラック、白色ワセリンから選ばれる少なくとも１種類を含有する請求項１又は２記載の歯牙美白用セット。
【請求項４】
適用用具が、水不溶性の素材で作製されたテープ、シート、フィルム、マウストレー、マウスピース、スポンジ、印象材、パック材、又は歯列に成型した歯のカバーである請求項１、２又は３記載の歯牙美白用セット。
【発明の詳細な説明】
【技術分野】
【０００１】
本発明は、短時間の適用で高い歯牙白色化効果及び白色化効果の持続性を有すると共に、歯牙への粘着性が良好で、粘膜刺激がなく安全かつ手軽に用いることが可能な歯牙美白用セットに関する。
【背景技術】
【０００２】
歯を白くする又は白く見せる技術としては、過酸化物による歯牙表面の汚れの漂白が一般的であり、過酸化物含有組成物を歯面に適用するための技術が公開されている（特許文献１：特表２００３−５２６６４８号公報、特許文献２：特表２００２−５０３９９０号公報）。しかし、過酸化物は操作の煩雑さ、安全性の点から歯科医師等の専門家が処置するのが一般的であるが、安全性の面から過酸化物の濃度を低くした場合、認知可能な十分な効果が得られず、また、過酸化物で歯牙を漂白し、十分な効果を得ようとした場合、数回から十数回継続して使用する必要がある。
【０００３】
一方、手軽に使用可能なものとして皮膜形成成分や白色顔料などを直接歯に塗布することにより歯を白く見せる技術も公開されている（特許文献３：特開平０５−５８８４４号公報、特許文献４：特開平０９−２０２７１８号公報）。これらは手軽に用いることができるものの、均一に薄く塗布することは難しく、塗布斑になり易かったり、唾液の浸食による剥離等の不具合を生じる場合が多い。
【０００４】
また、安全かつ手軽に歯を白く見せる技術として、漂白等の化学反応を伴わずにエナメル質部分の光学特性を変化させる方法が提案されており（特許文献５：国際公開第０３／０３０８５１号パンフレット）、白色化成分としてポリエチレングリコールなどが開示されている。これらの白色化成分は、歯牙に適用する事で高い白色化効果を発現するが、短時間の適用では初期の白色化レベル及び効果の持続性の点で不十分な場合もある。なお、その他、ポリエチレングリコール等を白色化成分としたものとして、出願人は特開２００５−１８７３３０号公報、特願２００３−４３２０９５号を提案している。
【０００５】
従って、短時間の適用で高い歯牙白色化効果及び白色化効果の持続性が得られ、歯牙への粘着性が良好な歯牙美白用セットが望まれる。
【０００６】
【特許文献１】特表２００３−５２６６４８号公報
【特許文献２】特表２００２−５０３９９０号公報
【特許文献３】特開平０５−５８８４４号公報
【特許文献４】特開平０９−２０２７１８号公報
【特許文献５】国際公開第０３／０３０８５１号パンフレット
【発明の開示】
【発明が解決しようとする課題】
【０００７】
本発明は、上記事情に鑑みなされたもので、短時間の適用で高い歯牙白色化効果を発揮し、白色化効果の持続性を有すると共に、歯牙への粘着性が良好で密着性に優れ、粘膜刺激がなく、安全かつ手軽に用いることが可能な歯牙美白用セットを提供することを目的とする。
【課題を解決するための手段】
【０００８】
本発明者は、上記目的を達成するため鋭意研究を重ねた結果、（Ａ）平均重合度が３から１０のポリグリセリンを組成物中５０〜９４質量％、（Ｂ）増粘剤を２〜２０質量％含有し、（Ａ）、（Ｂ）成分の質量比（Ａ）／（Ｂ）が４〜４５であり、且つ漂白成分を含まない歯牙白色化組成物を、適用用具と併用して歯に貼付することにより、短時間の適用で高い歯牙白色化効果を示し、白色化効果の持続性に優れていると共に、歯牙への粘着性が良好で、粘膜刺激がなく、安全かつ手軽に用いることが可能であることを見出し、本発明をなすに至った。
【０００９】
従って、本発明は、（Ａ）平均重合度が３から１０のポリグリセリンを５０〜９４質量％と、（Ｂ）増粘剤を２〜２０質量％含有し、かつ前記（Ａ）、（Ｂ）成分の質量比（Ａ）／（Ｂ）が４〜４５であり、漂白成分を含まない歯牙白色化組成物と、この組成物を保持した状態で歯に脱着可能に装着される適用用具とを備えたことを特徴とする歯牙美白用セットを提供する。
【発明の効果】
【００１０】
本発明の歯牙美白用セットは、短時間の適用で高い歯牙白色化効果及び白色化効果の持続性を発揮すると共に、歯牙への粘着性が良好で、粘膜刺激がなく、安全かつ手軽に用いることが可能である。
【発明を実施するための最良の形態】
【００１１】
以下、本発明につき更に詳細に説明すると、本発明の歯牙美白用セットは、（Ａ）平均重合度が３から１０のポリグリセリン、（Ｂ）増粘剤を含有し、過酸化水素等の過酸化物などの漂白成分を含まない歯牙白色化組成物と、歯に脱着可能に装着される適用用具とを備えたものである。
【００１２】
本発明において、歯牙白色化成分としては、粘膜刺激を引き起こすことなく白色化効果と白色化効果の持続性を高めるという点から、平均重合度が３から１０、好ましくは５から７のポリグリセリンを配合することが必須である。
【００１３】
上記ポリグリセリンとしては、市販品を使用でき、例えばポリグリセリン＃３１０（阪本薬品社製、平均重合度ｎ＝４、グリセリン：７.４％、水：５.１％を含有）、ポリグリセリン＃５００無水物（阪本薬品社製、平均重合度ｎ＝６.５、ジグリセリン：３.６％、グリセリン：０.１％を含有）、ポリグリセリン＃５００（阪本薬品社製、平均重合度ｎ＝６.５、ジグリセリン：３.２％、グリセリン：０.１％、水：１０.２％を含有）、ポリグリセリン＃７５０（阪本薬品社製、平均重合度ｎ＝１０、グリセリン：１.２％、水：１０.４％を含有）などが挙げられる。
【００１４】
上記ポリグリセリンの配合量は、組成物中に５０〜９４質量％であり、好ましくは７５〜９０質量％である。配合量が５０質量％未満では白色化効果及び白色化効果の持続性が不十分な場合があり、９４質量％を超えるとゲル化剤や粘度調整成分等を十分に添加できず、十分な歯牙密着性が得られない場合がある。
【００１５】
本発明においては、上記ポリグリセリンに加えて、溶媒として、例えばグリセリン、ジグリセリン、１，３−ブチレングリコール、ポリエチレングリコール、ジエチレングリコール、エチレングリコール、プロピレングリコール等の多価アルコール、エタノール、イソプロピルアルコール等の低級アルコールや、水を加えることができる。溶媒の配合量は、組成物全体の４〜４０質量％が好適である。なお、これら溶媒のうち、水は白色化効果に悪影響しやすいことから、水の配合量は、組成物全体の１０質量％以下であることが好ましく、より好ましくは５質量％以下である。
【００１６】
本発明における（Ｂ）成分の増粘剤としては、上記溶媒に溶解し、膨潤可能なものであれば何れも使用でき、具体的にはキサンタンガム、カルボキシビニルポリマー、ポリビニルピロリドン、ビニルピロリドン−酢酸ビニル共重合体、カルボキシメチルセルロースナトリウム、ヒドロキシエチルセルロースなどが挙げられるが、増粘性及び歯牙への粘着性の点からキサンタンガム、カルボキシビニルポリマー、ポリビニルピロリドンから選ばれる１種類以上を用いることが好ましい。
【００１７】
ここで、キサンタンガムは、キサントモナス  キャンペスティリス（Ｘａｎｔｈｏｍｏｎａｓ  ｃａｍｐｅｓｔｉｒｉｓ）により産生される天然多糖類であり、０．５質量％水溶液の粘度（２０℃）がＢＬ粘度計（東機産業（株）製、ローターＮｏ.３、回転数６０ｒｐｍ、測定１分）で測定したときに２００〜１０００ｍＰａ・ｓであるものが好ましく、市販品の例として、三栄源エフ・エフ・アイ社製のサンエースＮＸＧ−Ｓ、大日本製薬社製のモナートガムＤＡ（粘度は共に３００〜５００ｍＰａ・ｓ）などが挙げられる。
【００１８】
カルボキシビニルポリマーは、アクリル酸を主としてアリルショ糖等で架橋した高分子であり、水酸化ナトリウムで中和した０．５質量％水溶液の粘度（２５℃）が、ＢＨ型粘度計（東機産業（株）製、ローター３〜７、回転数２０ｒｐｍ、測定時間１分）で測定したときに４０００〜１０００００ｍＰａ・ｓであるものが好ましく、市販品の例としてはＮＯＶＥＯＮ社製のカーボポール９８０（粘度：４００００〜６００００ｍＰａ・ｓ）、２９８４（粘度：３００００〜４００００ｍＰａ・ｓ）、５９８４（粘度：３００００〜４００００ｍＰａ・ｓ）、９８１（粘度５０００〜８０００ｍＰａ・ｓ）などが挙げられる。
【００１９】
ポリビニルピロリドンは、重量平均分子量１万〜３００万のものが好ましく、さらに好ましくは２０万〜３００万である。ポリビニルピロリドンとしては、市販品の例としてＢＡＳＦ社製のＫｏｌｌｉｄｏｎ３０（Ｋ値：２６〜３５、重量平均分子量４万）、Ｋｏｌｌｉｄｏｎ６０（Ｋ値：５０〜６５、重量平均分子量２２万）、Ｋｏｌｌｉｄｏｎ９０Ｆ（Ｋ値：８８〜１００、重量平均分子量１２０万）等が挙げられる。
【００２０】
なお、上記重量平均分子量は、米国の薬局方で定められた方法に従い算出されたＫ値を、検量線によって光散乱法により測定された重量平均分子量に換算したものである。
【００２１】
上記（Ｂ）成分の増粘剤の総配合量は、組成物全体の２〜２０質量％であり、好ましくは３〜１５質量％である。増粘剤の配合量が２質量％未満であると十分な歯牙密着性が得られない場合があり、２０質量％を超えると白色化効果が阻害される場合がある。
【００２２】
更に、本発明では、（Ａ）成分と（Ｂ）成分との質量比（Ａ）／（Ｂ）が４〜４５であることが必要であり、好ましくは６〜２５である。質量比が４未満では、増粘剤により白色化効果及び白色化効果の持続性が阻害されてしまい、質量比が４５を超えるとゲル化が不十分で歯牙表面に密着できない。
【００２３】
本発明組成物には、更に、歯牙表面での歯牙白色化成分等の成分の吸着促進又は皮膜形成成分として、（Ｃ）水不溶性アクリル酸共重合体、カチオン化セルロース、シェラック、白色ワセリンから選ばれる少なくとも１種類を加えることが、白色化効果の持続性向上の点で好ましい。
【００２４】
上記水不溶性アクリル酸共重合体としては、アクリル酸エチル／メタアクリル酸メチル／メタアクリル酸塩化トリメチルアンモニウムエチル共重合体、アクリル酸メチル／メタアクリル酸共重合体、メタアクリル酸メチル／メタアクリル酸共重合体、メタアクリル酸オクチルアミド／アクリル酸エステル共重合体、アクリル酸／アクリル酸アミド／アクリル酸エチル共重合体などが挙げられる。これらの中では、特に４級アンモニウム塩を含むアクリル酸エチル／メタアクリル酸メチル／メタアクリル酸塩化トリメチルアンモニウムエチル共重合体が好適である。水不溶性アクリル酸共重合体の重量平均分子量は特に限定されないが、好ましくは５万〜２００万である。ここでいう水不溶性とは２５℃の精製水１００ｇに対する溶解度が０．１ｇ未満であることを意味する。
上記アクリル酸エチル／メタアクリル酸メチル／メタアクリル酸塩化トリメチルアンモニウムエチル共重合体としては、医薬品添加物規格に収載されているアミノアルキルメタクリレートコポリマーＲＳが相当し、これは、医薬品添加物規格のアミノアルキルメタクリレートコポリマーＲＳの粘度試験に準じアセトンに溶かし、日本薬局法の一般試験法に記載の粘度測定法第１法に準じ、ウベローデ型粘度計を用いて２０℃で測定した動粘度が１．０〜４．０ｍｍ2／ｓであるものである。市販品としては、例えばデグサ社製のオイドラギットＲＳＰＯ（重量平均分子量１５万）、オイドラギットＲＬＰＯ（重量平均分子量１５万）がある。
また、上記メタアクリル酸メチル／メタアクリル酸共重合体としては、医薬品添加物規格に収載されているメタクリル酸コポリマーＬが相当し、これは、医薬品添加物規格のメタクリル酸コポリマーＬの粘度試験に準じメタノールに溶かし、日本薬局法の一般試験法の一般試験法に記載の粘度測定法第１法に準じウベローデ型粘度計を用いて２０℃で測定した動粘度が１０〜２４ｍｍ2／ｓであるものである。市販品としては、例えばデグサ社製のオイドラギットＬ−１００（重量平均分子量１３.５万）などが挙げられる。
【００２５】
カチオン化セルロースとしては、ヒドロキシエチルセルロース・ジメチルジアリルアンモニウム塩であり、ヒドロキシエチルセルロースにジメチルジアリルアンモニウム塩をグラフト重合して得られるカチオン性ポリマーが好適である。重量平均分子量は、２質量％水溶液の粘度（２０℃）がＢＨ粘度計（東機産業（株）製、ローターＮｏ．２、回転数２０ｒｐｍ、測定１分）で測定したときに３０〜３０００ｍＰａ・ｓであることが好ましく、市販品では日本エヌエヌシー社製のセルコートＬ−２００（粘度：３５〜３５０ｍＰａ・ｓ）、セルコートＨ−１００（粘度：５００〜２７５０ｍＰａ・ｓ）などが挙げられる。これらの対イオンは塩素イオンである。
【００２６】
シェラックは、ラックカイガラ虫が分泌する樹脂状物質を精製したものであり、市販品を用いることができ、具体的には、日本シェラック工業（株）製の乾燥透明白ラックなどが挙げられる。
【００２７】
白色ワセリンは、石油などから得た炭化水素類の混合物を脱色して精製したものであり、市販品として日興製薬（株）製の白色ワセリンなどを好適に用いることができる。白色ワセリンにサラシミツロウ、ステアリルアルコール、コレステロールを混合した親水ワセリン（日興製薬（株）製）なども用いることができる。
【００２８】
上記（Ｃ）成分を配合する場合、その配合量は、組成物全体の０．１〜１０質量％が好ましく、より好ましくは０．２〜５質量％である。配合量が０．１質量％未満では、添加による持続性効果の向上が見られない場合があり、１０質量％を超えて配合した場合、逆に白色化効果を損なう場合がある。
【００２９】
更に、本発明の白色化組成物には、ゲルの粘度や弾性などの物性を制御し、歯牙に密着させる目的で、無機粉体を配合することが好ましい。無機粉体としては、例えば非晶質の増粘性シリカ、無水ゼオライト、スメクタイトや、歯磨剤の研磨剤として汎用させる無水ケイ酸、ケイ酸アルミニウム、ケイ酸ジルコニウム、第２リン酸カルシウム・２水和物及び無水物、不溶性メタリン酸ナトリウム、炭酸カルシウム、酸化チタン、アルミナ、水酸化アルミニウムなどを配合することができ、好ましくは非晶質の増粘性シリカ、無水ゼオライト、スメクタイトである。
【００３０】
これら無機粉体を配合する場合、その配合量は、組成物全体の１〜３０質量％が好ましく、より好ましくは２〜１０質量％である。配合量が１質量％未満では、ゲル物性が十分に制御できない場合があり、３０質量％を超えて配合した場合、白色化効果を低下させる場合がある。
【００３１】
また、本発明の組成物には、必要に応じて適宜、他の成分を配合することができ、例えば有効成分、界面活性剤、甘味剤、香料、防腐剤、酸化防止剤、ｐＨ調整剤等を配合することができる。
【００３２】
具体的には、有効成分として抗う蝕成分のフッ化物（フッ化ナトリウムなど）、デキストラナーゼ、ムタナーゼ、知覚過敏の予防、抑制成分として乳酸アルミニウム、硝酸カリウム、ピロクトンオラミンやその他、ピロリン酸カリウム、トリポリリン酸ナトリウム、メタリン酸ナトリウムなどの水溶性ポリリン酸塩、アスコルビン酸及びその塩、酢酸トコフェロールやローズマリー、チョウジ、タイムなどの生薬抽出物などを１種以上配合することができる。
【００３３】
また、溶剤に不溶な成分の可溶化や歯面の汚れを除去する等の目的で界面活性剤を配合できる。この場合、アニオン性界面活性剤としては、ラウリル硫酸ナトリウム、ミリスチル硫酸ナトリウム、セチル硫酸ナトリウムなどのアルキル硫酸ナトリウム、Ｎ−ラウロイルグルタミン酸ナトリウム、Ｎ−パルミトイルグルタミン酸ナトリウムなどのＮ−アシルグルタミン酸ナトリウム、Ｎ−ラウロイルサルコシンナトリウム、Ｎ−ミリストイルサルコシンナトリウムなどのＮ−アシルサルコシンナトリウム、Ｎ−ラウロイルメチルタウリンナトリウム、Ｎ−ミリストイルメチルタウリンナトリウムなどのＮ−メチル−Ｎ−アシルタウリンナトリウム、Ｎ−メチル−Ｎ−アシルアラニンナトリウム、ラウリルベンゼンスルホン酸ナトリウム、水素添加ココナツ脂肪酸モノグリセリドモノ硫酸ナトリウム、ラウリルスルホ酢酸ナトリウム、α−オレフィンスルホン酸ナトリウム、ラウリルＰＯＥ（ポリオキシエチレン）硫酸ナトリウム、ラウリルＰＯＥ酢酸ナトリウム、ラウリルＰＯＥリン酸ナトリウム、ステアリルＰＯＥリン酸ナトリウム、サーファクチンナトリウム等が用いられる。
【００３４】
ノニオン界面活性剤としては、ステアリン酸モノグリセリル、ラウリン酸デカグリセリルなどのグリセリン脂肪酸エステル、ショ糖脂肪酸エステル、マルトース脂肪酸エステル、ラクトース脂肪酸エステルなどの糖脂肪酸エステル、マルチトール脂肪酸エステル、ラクチトール脂肪酸エステルなどの糖アルコール脂肪酸エステル、ポリオキシエチレンソルビタンモノラウレート、ポリオキシエチレンソルビタンモノステアレートなどのポリオキシエチレンソルビタン脂肪酸エステル、ポリオキシエチレン硬化ヒマシ油等のポリオキシエチレン脂肪酸エステル、ミリスチン酸モノ又はジエタノールアミドなどの脂肪酸エタノ−ルアミド、ソルビタン脂肪酸エステル、ポリオキシエチレン高級アルコールエーテル、ポリオキシエチレンポリオキシプロピレン共重合体、ポリオキシエチレンポリオキシプロピレン脂肪酸エステル等が用いられる。
【００３５】
両性イオン界面活性剤としては、ラウリルジメチルアミノ酢酸ベタインなどのアルキルジメチルアミノ酢酸ベタイン、Ｎ−ラウリルジアミノエチルグリシン、Ｎ−ミリスチルジアミノエチルグリシンなどのＮ−アルキルジアミノエチルグリシン、Ｎ−アルキル−Ｎ−カルボキシメチルアンモニウムベタイン、２−アルキル−１−ヒドロキシエチルイミダゾリンベタインナトリウム等が用いられる。
【００３６】
更に、本発明の組成物には、ｌ−メントール、アネトール、カルボン、シトラール、ベンズアルデヒド、シンナミックアルデヒド、オクタノール、サリチル酸メチル、ペパーミント油、スペアミント油などの香料成分、安息香酸及びそのナトリウム塩、メチルパラベン、エチルパラベン、プロピルパラベン、ブチルパラベンなどのパラベン類を防腐成分として、赤色３号、赤色１０４号、黄色４号、青色１号、緑色３号、雲母チタン、弁柄などの色素又は着色剤、キシリトール、サッカリン又はそのナトリウム塩、ステビオサイド、グリチルリチン、アスパルテームなどの甘味剤等を配合し得る。
【００３７】
本発明組成物のｐＨは、口腔内及び人体に安全性上問題ない範囲であれば、特に限定されるものではないが、望ましくは組成物を精製水で１０倍に希釈した時のｐＨが４．０〜１０．０であり、更に望ましくは５．０〜９．０である。ｐＨ４．０未満の場合には適用時間によっては歯牙表面が脱灰する懸念があり、ｐＨ１０．０を超える場合、歯肉に触れたとき、粘膜剥離等の懸念がある。ｐＨ調整剤として、塩酸、クエン酸、リンゴ酸、マロン酸、グリコール酸、リン酸、水酸化ナトリウム、水酸化カリウム、炭酸ナトリウム、クエン酸ナトリウム、クエン酸水素ナトリウム、リン酸ナトリウム、リン酸水素ナトリウム、トリエタノールアミン、トリイソプロパノールアミン、アルギニン等を配合し得る。
【００３８】
本発明の組成物は、歯に保持するための用具として、本発明組成物を保持した状態で歯に脱着可能に装着される適用用具と併せて適用することで効果をさらに高める。
【００３９】
上記歯牙白色化組成物は、上述したように専用の適用用具と併せて適用されるが、本発明に用いられる適用用具は、歯牙白色化組成物の歯牙への確実な適用、固定を補助するだけでなく、歯牙白色化組成物の歯肉、舌及び口腔粘膜への溶出を抑えて不快な使用感や唾液の誘発を防ぎ、更に唾液の浸入や咬合、咀嚼、その他物理的な刺激による歯牙白色化組成物の希釈や歯牙からの離脱を防ぐ目的で使用される。適用用具の素材及び形状については、上記目的を達成できるものであれば特に限定されるものではないが、水不溶性の素材で作られたテープ、シート、フィルム、マウストレー、マウスピース、スポンジ、印象材、パック材、歯列に成型した歯のカバーが好適に用いられる。
【００４０】
適用用具の厚みは、歯牙に適用したときに違和感のない０．０１〜５ｍｍが好ましく、フィルム、シートについては０．０１〜２ｍｍが好ましい。
【００４１】
適用用具の材質は、口腔内に適用可能な安全性に優れたものであれば特に制限されるものではないが、ポリエチレン、ポリプロピレン、ポリエステル、ポリウレタン、レーヨン、パルプ、綿、絹、紙、酢酸ビニル樹脂、アクリル樹脂、シリコーンゴム、天然ゴムおよび金属箔などを１種又は２種以上用いるのが好ましい。フィット感の良さ、唾液の分泌を抑制するなどの点から、薄いプラスチックのフィルム又は合成あるいは天然繊維で構成される織布、不織布の形態で用いるのが好適である。織布、不織布として用いる場合、装着時の感触の良さからポリエチレン、ポリプロピレン、ポリエステル、レーヨン、ナイロン、綿、パルプ、紙、絹の１種又は２種以上で構成されるものが好ましく、目付け１０〜３００のものが好ましい。
【００４２】
また、ポリエチレン、ポリプロピレン、ポリエステル等の水不透過性フィルムを、織布、不織布の片面、両面あるいは２枚の織布、不織布の間に貼り合せることで、製剤が過剰に吸着したり、不織布を透過して口腔内に溶出したり、逆に唾液が不織布などを透過して製剤に浸入するのを防ぐこともできる。また、マウストレー、マウスピース、歯のカバーにおいてはシリコーンゴム、天然ゴム等の可塑性樹脂や酢酸ビニル樹脂、アクリル樹脂などの熱可塑性樹脂も歯列に合せて変形しやすく、歯へのフィット性が優れることから好適である。
【００４３】
本発明の歯牙美白用セットの適用回数及び時間は適宜選定されるが、通常１日に１〜６回、特には１〜３回である。適用時間は１分〜６時間、特には１分〜２時間であるが就寝中に適用することもできる。
【実施例】
【００４４】
以下、実施例及び比較例を示して本発明を具体的に説明するが、本発明は下記実施例に制限されるものではない。なお、以下の例において配合量はいずれも質量％である。
【００４５】
＜製剤の調製＞
各原料を秤量した後、常圧より約９３．３ｋＰａ減圧し、約８０℃で混合し、必要に応じて４０℃以下で香料を加え減圧下で混合して製剤を調製した。
【００４６】
＜歯牙美白用セットの作製＞
各種シート材と表面をシリコーンコーティングしたフェイシングフィルムとの間に組成物を挟み込み、トータルの厚みが１ｍｍになるように展延して歯牙美白用セットを作製した。
下記表１〜３に示す実施例１〜１１、比較例１〜６においては、０．５ｍｍのＰＰ（ポリプロピレン）／ＰＥ（ポリエチレン）フィルム／レーヨン＋ＰＰ（７／３）の３層より成る不織布シートのＰＰ面と表面をシリコーンコートしたフェイシングフィルムの間に組成物を挟み込み、トータルの厚みが１ｍｍになるように展延し、シート製剤を作製した。
【００４７】
＜白色化効果及び白色化効果の持続性の評価＞
上記方法により作製した歯牙美白用セット（１０ｍｍ×１０ｍｍ）を予め色差（Ｌ０、ａ０、ｂ０）を測定したヒト前歯抜去歯に貼り付け、３７℃の恒温槽に放置した。５分後に取り出してシートを剥がし、歯に付着したゲルをティッシュで拭き取り軽く水洗後に色差（Ｌ１、ａ１、ｂ１）を測定した。その後、人工唾液に浸漬し、３７℃の恒温槽に放置した。３時間後に取り出し色差（Ｌ１、ａ１、ｂ１）を測定した。色差は分光測色計（ミノルタ（株）製、ＣＭ−２０２２）を用いて測定した。
そして処置前を基準に処置直後の白色化効果及び白色化効果の持続性として３時間後の色の変化ΔＥを下記の計算式によりそれぞれ算出し、下記の基準により白色化効果と効果の持続性を評価した。
ΔＥ＝（（Ｌ１−Ｌ０）2＋（ａ１−ａ０）2＋（ｂ１−ｂ０）2）1/2
【００４８】
評価基準
＜処置直後＞                    ＜３時間後＞
ΔＥ値が５以上      ：◎        ΔＥ値が４以上      ：◎
ΔＥ値が４以上５未満：○        ΔＥ値が３以上４未満：○
ΔＥ値が３以上４未満：△        ΔＥ値が２以上３未満：△
ΔＥ値が３未満      ：×        ΔＥ値が２未満      ：×
【００４９】
＜歯牙密着性、粘膜刺激性＞
上記方法により作製した歯牙美白用セットを上下顎の左右１〜３番歯の唇面、舌面を覆えるように設計した歯型を用いて同形状に切断し、上下顎の歯列に貼付可能な歯牙美白用セットを作製した。歯牙美白用セットを上下顎に５分間貼り付け、装着時の歯牙への密着性及び口腔粘膜刺激性を以下の基準に従って評価した。パネラー１０名にて実施した。
【００５０】
歯牙への密着性
５点：ピッタリと固定している。
４点：固定しておりズレたり、動くことはない
３点：少しズレるが気にならない
２点：ズレて動いて気になる
１点：固定できない
口腔粘膜刺激性
５点：まったく刺激を感じない
４点：僅かに刺激を感じるが問題ないレベル
３点：やや刺激を感じ、シート剥離後も僅かに刺激が残る。
２点：刺激を強く感じる
１点：刺激を著しく感じ５分間の装着が困難である
【００５１】
上記歯牙密着性、口腔粘膜刺激性は、各評価項目について各パネラー１０名の評点の平均値を算出し、下記の基準で評価した。
◎：４．５点以上５点以下
○：４点以上４．５点未満
△：３．５点以上４点未満
×：３．５点未満
【００５２】
〔実施例１〜１１、比較例１〜６〕
表１〜３に示す組成の歯牙白色化組成物を用いて歯牙美白用セットを上記方法により調製し、上記評価を行った。結果を表１〜３に示す。
【００５３】
【表１】
0004656324.tif 000002
【００５４】
【表２】
0004656324.tif 000003
【００５５】
【表３】
0004656324.tif 000004
【００５６】
各例において使用したポリグリセリン、ポリビニルピロリドンは下記の通りである。
ポリグリセリン＃３１０：
平均重合度ｎ＝４（グリセリン：７.４％、水：５.１％を含有、阪本薬品社製）
ポリグリセリン＃５００無水物：
平均重合度ｎ＝６.５（ジグリセリン：３.６％、グリセリン：０.１％を含有、阪本薬品社製）
ポリグリセリン＃５００：
平均重合度ｎ＝６.５（ジグリセリン：３.２％、グリセリン：０.１％、水：１０.２％を含有、阪本薬品社製）
ポリグリセリン＃７５０：
平均重合度ｎ＝１０（グリセリン：１.２％、水：１０.４％を含有、阪本薬品社製）
ポリビニルピロリドンＫ−９０:Ｋ値＝９０.１（コリドン９０Ｆ、ＢＡＳＦ社製）
【００５７】
上記結果より、本発明の歯牙白色化組成物を歯面に適用することにより、短時間の適用で高い白色化効果と白色化効果の持続性が得られると共に良好な歯牙への粘着性を有し、粘膜刺激がないことが確認できた。
【００５８】
〔実施例１２〕
前述の製造法により調製した製剤（下記組成１）をポリエチレン製フィルム（厚さ２５μｍ）にトータルの厚みが約１ｍｍになるように塗膏し、前述の試験法及び評価法に準じて評価した。その結果、処置直後及び３時間後の白色化効果は何れも◎であり、歯面に適用した時の密着性と口腔粘膜刺激性は、何れも◎であった。
【００５９】
＜組成１＞
ポリグリセリン＃５００無水物（阪本薬品（株）製）                  ８５.８％
カルボキシビニルポリマー（ＮＯＶＥＯＮ社製：カーボポール９８０）    ３.０％
ポリビニルピロリドン  Ｋ−９０（ＢＡＳＦ社製、コリドン９０Ｆ）      ５.０％
アクリル酸エチル・メタアクリル酸メチル・メタアクリル酸塩化トリメチル
アンモニウムエチル共重合体（デグサ社製：オイドラギットＲＳＰＯ）
１.０％
無水ゼオライト（東ソー（株）製：ゼオラムＡ４）                      ５.０％
香料                                                                ０.１％
メチルパラベン                                                      ０.１％
計                                                              １００.０％
【００６０】
〔実施例１３〕
前述の製造法により調製した製剤（下記組成２）をポリプロピレンフィルム（厚さ約０．１ｍｍ）にトータルの厚みが約１ｍｍになるように塗膏し、前述の試験法及び評価法に準じて評価した。その結果、処置直後及び３時間後の白色化効果は何れも◎であり、歯面に適用した時の密着性と口腔粘膜刺激性は、何れも◎であった。
【００６１】
＜組成２＞
ポリグリセリン＃５００無水物（阪本薬品（株）製）                  ８４.８％
カルボキシビニルポリマー（ＮＯＶＥＯＮ社製：カーボポール９８０）    ２.０％
酢酸ビニル-ビニルピロリドン共重合体（ＢＡＳＦ社製、ＶＡ-ＶＰ６４）  ３.０％
無水ゼオライト（東ソー（株）製：ゼオラムＡ３）                      ８.０％
アクリル酸エチル・メタアクリル酸メチル・メタアクリル酸塩化トリメチル
アンモニウムエチル共重合体（デグサ社製：オイドラギットＲＳＰＯ）
１.０％
酢酸トコフェロール                                                  １.０％
メチルパラベン                                                      ０.１％
香料                                                                ０.１％
計                                                              １００.０％
【００６２】
〔実施例１４〕
前述の製造法により調製した製剤（下記組成３）をポリプロピレン／ポリエチレンフィルムの２層不織布（厚さ約０．２ｍｍ）にトータルの厚みが約１ｍｍになるように塗膏し、前述の試験法及び評価法に準じて評価した。その結果、白色化効果は処置直後◎、３時間後○であり、歯面に適用した時の密着性と口腔粘膜刺激性は、何れも◎であった。
【００６３】
＜組成３＞
ポリグリセリン＃５００（阪本薬品（株）製）                        ７２.２％
キサンタンガム（大日本製薬（株）製：モナートガムＤＡ）              ５.０％
ポリビニルピロリドン  Ｋ−９０（ＢＡＳＦ社製、コリドン９０Ｆ）      ５.０％
シェラック                                                          １.０％
増粘性シリカ                                                        ５.０％
エタノール                                                        １０％
酢酸トコフェロール                                                  １.０％
ラウリル硫酸ナトリウム                                              ０.５％
メチルパラベン                                                      ０.１％
プロピルパラベン                                                    ０.１％
香料                                                                ０.１％
計                                                              １００.０％
【００６４】
〔実施例１５〕
前述の製造法により調製した製剤（下記組成４）をポリプロピレン／ポリエチレンフィルムの２層不織布（厚さ約０．２ｍｍ）にトータルの厚みが約１ｍｍになるように塗膏し、前述の試験法及び評価法に準じて評価した。その結果、処置直後及び３時間後の白色化効果は何れも◎であり、歯面に適用した時の密着性と口腔粘膜刺激性は何れも◎であった。
【００６５】
＜組成４＞
ポリグリセリン＃５００（阪本薬品（株）製）                        ８３.２％
キサンタンガム（大日本製薬（株）製：モナートガムＤＡ）              ５.０％
ポリビニルピロリドン  Ｋ−９０（ＢＡＳＦ社製、コリドン９０Ｆ）      ５.０％
アクリル酸エチル・メタアクリル酸メチル・メタアクリル酸塩化トリメチル
アンモニウムエチル共重合体（デグサ社製：オイドラギットＲＳＰＯ）
１.０％
スメクタイト（クニミネ工業（株）：スメクトンＳＡ）                  ５.０％
ポリオキシエチレン（１０）オレイルエーテル                          ０.５％
メチルパラベン                                                      ０.１％
プロピルパラベン                                                    ０.１％
香料                                                                ０.１％
計                                                              １００.０％
【００６６】
〔実施例１６〕
前述の製造法により調製した製剤（下記組成５）をＰＰ＋レーヨン（８／２）／ＰＥフィルム／ＰＰ＋レーヨン（３／７）の３層不織布（厚さ約０．２ｍｍ）にトータルの厚みが約１ｍｍになるように塗膏し、前述の試験法及び評価法に準じて評価した。その結果、白色化効果は処置直後◎、３時間後○であり、歯面に適用した時の密着性と口腔粘膜刺激性は何れも◎であった。
【００６７】
＜組成５＞
ポリグリセリン＃５００（阪本薬品（株）製）                        ８４.３％
キサンタンガム（大日本製薬（株）製：モナートガムＤＡ）              ５.０％
ポリビニルピロリドン  Ｋ−９０（ＢＡＳＦ社製、コリドン９０Ｆ）      ５.０％
親水ワセリン（日興製薬（株）製）                                    ０.５％
１，３−ブチレングリコール                                          ５.０％
メチルパラベン                                                      ０.１％
香料                                                                ０.１％
計                                                              １００.０％
【００６８】
また、上記組成１から５については、
（１）エチレンビニルアセテート樹脂製のマウスピースをお湯で温めて軟化させ、噛んで歯型にフィットさせ、歯牙白色化組成物を約３ｇ充填したマウスピース、
（２）本組成物約５ｇを充填したシリコーンゴム製のマウストレー、
（３）歯牙白色化組成物約５ｇを充填したＰＰ＋レーヨン（８／２）／ＰＥフィルム／ＰＰ＋レーヨン（３／７）の３層不織布をトレー状に成型した不織布製のマウストレー
を作製して口腔内に装着したところ、歯牙への適用性が良好であることが確認できた。